FR 2370072 A1 19780602 FR 7733780 A 19771109 La présente invention concerne un tableau à base de résine semblable à un émail et son procédé de préparation. Plus particulièrement, ltinvention concerne un nouveau procédé pour préparer un tableau, qui consiste à appliquer, comprimer et mouler une composition résineuse semblable à un émail sur un panneau de base. A ce jour, pour écrire ou dessiner à la craie on a principalement fabriqué et utilisé des panneaux constitués d'une feuille de bois, de beton ou d'acier revêtue d'une laque noire ou verte. Comme on écrit sur ces tableaux avec une craie, leur emploi est très malsain pour l'utilisateur. Le modèle d'utilité coréen n 12 565 délivré à Dong Seo Iron Works Co, Ltd, le 29 Octobre 1975 décrit un tableau à émail vitreux utile pour résoudre les problèmes que posent les tableaux sur lesquels on écrit à la craie, qui est revote d'ure laque. Pour préparer ce tableau on revêt sa surface d'un émail vitreux. Egalement, on peut écrire sur ce tableau avec un marqueur à encre magique au lien d'une craie. De plus le tableau a une surface mate et une dureté élevée, bien supérieure à environ 8 sur l'échelle de Mohs, ce qui supprime la fatigue oculaire et permet d'obtenir une résistance élevée vis-a-vis des dégradations et une grande longévité.Néanmoins comme la rEali- sation de ce tableau est très compliquée et qu'on doit chauffer le mélange d'émail vitreux à une température élevée d'environ 900 à 1 1000 C avant d'en revêtir le panneau, la production d'un tel panneau est coûteuse, ce.qui limite sa commercialisation. On a proposé certains tableaux à revêtement de résine thermodurcissable au lieu des tableaux à revAtement d'émail vitreux connus. Le cotit de la production de ces tableaux est modéré par rapport à celui des tableaux a émail vitreux, mais leur dureté moindre qui est d'environ 3 à 4 selon l'est elle de Mohs, leur confère une longévité très médiocre et ils fatiguent la vue car ils sont brillants. Il est très facile d'écrire sur ces tableaux avec un a@rqueur à encre magique, mais deux jours ou plus après l'écriture il devient extrêmement difficile d'effacer le tableau. Selon le procédé de 11 invention qui résout les problèmes de l'art antérieur, on prépare un tableau selon un procédé qui consiste tout d'abord à fondre rapidement un mélange que l'on obtient en ajoutant du borax anhydre, au moins deux composés de métaux alcalins et un pigment approprié à du sable quartzeux, a une température d'environ 500 à 700 C en une heure, puis à refroidir le mélange, à chauffer à nouveau ce mélange à une température d'environ 500 à 7000C, puis à le refroidir rapidement à la température ordinaire pour obtenir une fritte à une température de 370 à 500 C pendant lO minutes, à la refroidir à la température ordinaire et à la pulvériser, puis finalement à appliquer la matière pulvérisée obtenue préalablement mélangée à une résine thermodurcissable à un panneau constitué d'un contreplaqué, d'une feuille d'acier ou similaire. Selon le mode opératoire précédemment indiqué, on peut obtenir une fritte bianc laiteux lorsqu'on utilise un pigment constitué de dioxyde de titane, la fluidité à chaud de la fritte étant considérablement améliorée et la température de mise en oeuvre considérablement réduite. Le sable quartzeux constitue le composant principal de la préparation des articles en vitroceramique et il peut constituer des 2/3 aux 3/4 du poids de la fritte de l'invention. Bien'entendu on pourrait remplacer le sable quartzeux par de l'acide silicique. Cependant,on an préfère utiliser un produit pulvérulent provenant de roches siliceuses plutôt que le sable quartzeux brut. Les sources de borax anhydre peuvent être le borax anhydre lui-mEme (Na2B407) et l'acide borique (H3B03) et les sources de composés de métaux alcalins peuvent être le carbonate de soude (Na2C03), le nitrate de sodium (NaNO3) > le nitrate de potassium (KN03) et le carbonate de potassium (K2C03) et on préfère les nitrates de sodium et de potassium.On peut choisir le pigment selon la couleur que l'on désire donner au tableau selon l'invention. Cependant,comme on ne connaît pas à ce jour d'encre magique blanche, on préfère en général que le tableau soit blanc. Pour cela on préfère particulièrement comme pigment le dioxyde de titane. Pour écrire sur le tableau de l'invention, la demanderesse a mis au point des marqueurs noirs et bleus à encre magique qui font I'objet de la demande de brevet coréen publiée no 2 787/1976. On peut enlever l'encre, même longtemps après avoir écrit sur le tableau, On préfère donc utiliser ces encres pour écrire sur le tableau de l'invention. Bien entendu, on peut effacer le tableau à un moment quelconque, sans laisser de traces d'encre à sa surface, en utilisant des effaceurs classiques pour tableaux.On peut utiliser le tableau de l'invention comme tableau d'école, tableau d'affichage d'informations ou de messages et similaires. La réaction du borax et/ou de l'acide borique et d'un composé de métal alcalin, en particulier d'un composé de sodium avec le sable quartzeux ou l'acide silicique en présence de l'autre composé de métal alcalin qui est de préférence un composé de potassium, dans la gamme des températures précitée, permet de former un borosilicate de sodium, ce qui entraîne un abaissement du point de fusion. On peut donc obtenir une fritte qui'peut être facilement traitée au stade ultérieur à la température de durcissement de la résine. Ce borosilicate de sodium constitue un type de copolymère. d'acide borique et d'acide silicique et, par comparaison a l'emploi de l'acide silicique seul, il facilite la formation de la fritte, même lorsqu'elle a une faible teneur en alcali.On notera que, selon le procédé de l'invention, on prépare la fritte par chauffage et refroidissement répétés du mélange, comme précédemment indiqué, dans la gamme des températures désignée. On divise la fritte en particules fines pour la mélanger à une résine synthétique telle qu'unie résine époxyde, une résine acrylique, etc. et former la résine semblable à'un émail de l'invention. On utilise le mélange de fritte et de résine, c'est-à-dire la résine ressemblant à un émail, comme matière de revêtement dans l'invention et elle renferme de préférence un agent de durcissement tel qu'un polyamide. On revêt du mélange la surface d'un panneau pour tableau selon des procédés classiques de revêtemeet, par exemple par revêtement à la racle, et on presse et on chauffe à température élevée, pendant un certain temps pour façonner le produit désiré. Llinvention est illustrée par les exemples non limitatifs suivants dans lesquels sauf indicatioD contraire, les parties sont exprimées en poids. EXEMPLE 1 On mélange dans les proportions indiquées les matières suivantes Parties Sable quartzeux 63 Borax anhydre 7,24 Acide borique 8,88 Carbonate de soude 7,0 Nitrate de sodium 5,5 Nitrate de potassium 8,5 Dioxyde de titane 23,2 Dans le mélange obtenu, les proportions des composants chimiques sont les suivantes Parties Si02 59,2 B203 9,96 Na2O 8,20 K20 3 TiO2 19,64 100,00 EXENPLE 2 On fond la composition obtenue dans l'exemple 1 a 6700C en 60 minutes, puis on la refroidit rapidement pour obtenir une fritte. On chauffe ensuite la fritte à 670du pendant 30 minutes, puis on la refroidit brusquement à la température ordinaire. On maintient la fritte obtenue à 4O00C pendant 10 minutes, puis on la refroidit à la température ordinaire. On mélange ensuite la fritte traitée avec une résine dans les proportions suivantes Parties Résine époxyde 100 Agent de durcissement 30 Fritte 35 On applique uniformément la composition obtenue selon un procédé classique de revêtement à la racle, puis on presse à 130 C pendant 10 minutes, on chauffe et on façonne en le tableau désiré. Bien entendu-, pour colorer le tableau de l'invention, on peut utiliser un pigment approprié Bien entendu,diverses modifications peuvent être apportées par l'homme de l'art aux dispositifs ou procédés qui viennent d'8tre décrits uniquement à titre d'exemples non limitatifs sans sortir du cadre de l'invention. REVENDICATIONS 1. Procédé pour préparer un tableau à base de résine semblable à un émail, caractérisé en ce qu'il consiste a fondre rapidement un mélange obtenu par addition de borax anhydre, dtau moins deux composés de métaux alcalins et d'un pigment approprié à du sable quartzeux, à une température d'environ 500 à 7009C pendant une heure puis à refroidir ee mélange, à chauffer à nouveau ce mélange à une température d'environ 500 a 700 C, puis à le refroidir rapidement å la température ordinaire pour obtenir une fritte, puis à chauffer cette fritte à une température d'environ 370 à 500 C pendant 10 minutes, la refroidir à la température ordinaire et à la pulve- riser, puis finalement à appliquer la matière pulvérisee obtenue prealablement mélangée à une résine thermodurcissable a un panneau selon un procédé classique de revêtement. 2. Procédé selon la revendication 1; caractérisé en ce que le mélange est constitue essentiellement des composants suivants Parties Sable quartzeux 63 Borax anhydre 7,24 Acide borique- 8 > 88 Carbonate de soude 7,0 Nitrate de sodium 5,5 Nitrate de potassium 8,5 Dioxyde de titane 23,2 3. Procédé selon la revendication 1, caractérisé en ce qu'on choisit la résine thermodurcissable parmi les résines époxydes et les résines aeryliques r Procédé selon la revendication 1, caractérisé en ce qu'on mélange la @@@@@@ à raison de 35 parties en poids à 100 parties en poids de résine époxyde pour obtenir une composition de résine semblable à un émail. 5. Tableau à base de résine semblable à un émail; caractérisé en ce qu'on l'a préparé selon le procédé de l'une quelconque des revendications précédentes.